(57)【要約】  第１粘着剤層と、第１導電層と、基材と、第２導電層と、第２粘着剤層とをこの順で有し、タッチパネルに用いられる導電膜積層体であって、基材、第１粘着剤層、および第２粘着剤層の合計含水量が、１．０ｇ／ｍ２以下であることにより、高温高湿という過酷な環境下においても、２層導電膜間の静電容量の変化が少なく、高い感度を維持することができ、動作不良や誤動作を防止することができる導電膜積層体、およびこれを用いるタッチパネルを提供する。
2015146347.tif 000002
【特許請求の範囲】
【請求項１】
第１粘着剤層と、第１導電層と、基材と、第２導電層と、第２粘着剤層とをこの順で有し、タッチパネルに用いられる導電膜積層体であって、
前記基材、前記第１粘着剤層、および前記第２粘着剤層の合計含水量が、１．０ｇ／ｍ２以下であることを特徴とする導電膜積層体。
【請求項２】
前記基材の含水量が、前記第１粘着剤層と前記第２粘着剤層との合計含水量よりも少ない請求項１に記載の導電膜積層体。
【請求項３】
前記基材の含水量が、０．０６ｇ／ｍ２以下である請求項１または２に記載の導電膜積層体。
【請求項４】
前記第１粘着剤層と前記第２粘着剤層との合計含水量が、０．５３ｇ／ｍ２以下である請求項１〜３のいずれか１項に記載の導電膜積層体。
【請求項５】
前記基材の厚みが、５０μｍ以下である請求項１〜４のいずれか１項に記載の導電膜積層体。
【請求項６】
前記基材の波長５５０ｎｍにおける面内レタデーションが、２００ｎｍ以下である請求項１〜５のいずれか１項に記載の導電膜積層体。
【請求項７】
前記基材が、λ／４波長板である請求項１〜６のいずれか１項に記載の導電膜積層体。
【請求項８】
前記第１導電層、および前記第２導電層は、メッシュ状の金属細線からなる請求項１〜７のいずれか１項に記載の導電膜積層体。
【請求項９】
請求項１〜８のいずれか１項に記載の導電膜積層体を用いるタッチパネル。
【請求項１０】
前記タッチパネルは、静電容量方式タッチパネルである請求項９に記載のタッチパネル。
【発明の詳細な説明】
【技術分野】
【０００１】
本発明は、導電膜積層体、およびこれを用いるタッチパネルに係り、詳しくは、基材の両側に導電膜、両側の導電膜の外側にそれぞれ粘着剤層を有し、タッチパネルに用いられる導電膜積層体、およびこれを用いる静電容量式タッチパネルに関する。
【背景技術】
【０００２】
近年、ＬＣＤ（液晶ディスプレイ）、タッチパネルディスプレイ、電子ペーパ等において、高温高湿環境下でも、導電膜の抵抗上昇を防止し、導電膜の抵抗値増加率を大幅に抑制して、導電膜の劣化を抑え、タッチパネルの動作不良を防止し、情報端末機器の故障の原因を無くし、高温高湿環境下でも、タッチパネル等の情報端末機器の使用を可能とする導電膜積層体を用いた静電容量方式のタッチパネルセンサが利用されている（例えば、特許文献１および２参照）。【０００３】
本出願人の出願に係る特許文献１には、基板、基板の両側にそれぞれ導電膜、および両側の導電膜の外側にそれぞれ粘着剤層を有する導電膜積層体、即ち、基板と、基板の一方の面側に形成された金属ナノワイヤからなるパターン導電膜（第１導電膜）と、このパターン導電膜を覆うように形成された粘着層（第１粘着膜）と、基板の他方の面側に形成された金属ナノワイヤからなる導電膜（第２導電膜）と、この第２導電膜を覆うように形成された粘着層（第２粘着膜）とを有する導電膜積層体が開示されている。この導電膜積層体では、基板を支持体とバリア膜とで構成し、パターン導電膜をバリア膜を介して支持体で支持すると共に、第１粘着膜の外側表面および第２粘着膜の外側表面をバリア膜を備えるカバーフィルムおよび基板で覆って、基板や外部からの水分がパターン導電膜に浸入するのを防止することにより、高温高湿環境下でも、パターン透明導電膜の抵抗上昇を防止し、タッチパネルの動作不良を防止することができるとしている。【０００４】
また、特許文献２には、ガラス基板と、このガラス基板の一方の面に形成されたＩＴＯ等の透明導電膜と、この導電膜を覆うように形成された粘着剤層（第１粘着剤層）と、ガラス基板の他方の面に形成された粘着剤層（第２粘着剤層）とを有する積層体を用い、積層体の第１粘着剤層によって導電膜と表示装置とを固定し、第２粘着剤層によって樹脂フィルム層を固定する静電容量方式タッチパネル等が開示されている。
特許文献２には、静電容量方式タッチパネルの場合、位置検出の高精度化を実現するため、導電膜と表示装置を固定する第１粘着剤層には、導電膜の電気容量（静電容量）を変化させない性能が要求されることが開示されている。
このため、特許文献２に開示のタッチパネルでは、導電膜貼付用粘着シートから形成される第１粘着剤層の粘着剤の含水率を０．２％以下にすることにより、粘着剤の種類に依存することなく、高温高湿下においても粘着シートが貼付された導電膜の電気抵抗値増加率を１０％以下に抑えることができ、高温高湿の環境下においても、タッチパネル等の情報端末機器の誤動作等を防止している。
【先行技術文献】
【特許文献】
【０００５】
【特許文献１】特開２０１３−１９８９９０号公報
【特許文献２】特開２０１１−１３２５２２号公報
【発明の概要】
【発明が解決しようとする課題】
【０００６】
ところで、特許文献１に開示された導電膜積層体では、高温高湿環境下でも、基板や外部からの水分がパターン導電膜に浸入するのを防止するために、基板とパターン導電膜との間、パターン導電膜を覆う第１粘着膜の外側表面、および基板の他方の面側に形成された第２導電膜を覆う第２粘着膜の外側表面にバリア膜を設けるため、厚みが厚くなるという問題があった。
また、このように３ヶ所にバリア膜を設けて、外部からの水分の浸入を防止したとしても、基板からの水分が第２導電膜に浸入するのを防止することはできないし、基板、第１粘着膜、および第２粘着膜の全体に含まれる水分量、即ち全含水量によっては、高温高湿環境下におけるパターン透明導電膜の抵抗上昇を防止することができず、パターン透明導電膜間の静電容量の変化が大きくなり、タッチパネルの動作の安定性が失われる恐れがあるという問題があった。【０００７】
また、特許文献２では、導電膜は、ＩＴＯ等の透明導電膜で、ガラス基板の片側にのみに設けられており、導電膜と表示装置とを固定する第１粘着剤層の含水率を０．２％以下にしているが、導電膜が形成されている基板の含水率については、何ら考慮していないため、基板、第１粘着剤層の全体に含まれる水分量、即ち、全含水量によっては、高温高湿環境下における導電膜の電気抵抗値増加率を抑えることができず、導電膜の静電容量の変化が大きくなり、静電容量方式のタッチパネルの動作の安定性が失われる恐れがあるという問題があった。【０００８】
本発明の目的は、上記従来技術の問題点を解消し、高温高湿という過酷な環境下においても、２層の導電膜間の静電容量の変化が少なく、動作不良や誤動作を防止することができる導電膜積層体、およびこれを用いるタッチパネルを提供することにある。
【課題を解決するための手段】
【０００９】
上記の目的を達成するために、本発明の導電膜積層体は、第１粘着剤層と、第１導電層と、基材と、第２導電層と、第２粘着剤層とをこの順で有し、タッチパネルに用いられる導電膜積層体であって、基材、第１粘着剤層、および第２粘着剤層の合計含水量が、１．０ｇ／ｍ２以下であることを特徴とする。【００１０】
ここで、基材の含水量が、第１粘着剤層と第２粘着剤層との合計含水量よりも少ないことが好ましい。
また、基材の含水量が、０．０６ｇ／ｍ２以下であることが好ましい。
また、第１粘着剤層と第２粘着剤層との合計含水量が、０．５３ｇ／ｍ２以下であることが好ましい。【００１１】
また、基材の厚みが、５０μｍ以下であることが好ましい。
また、基材の波長５５０ｎｍにおける面内レタデーションが、２００ｎｍ以下であることが好ましい。
また、基材が、λ／４波長板であることが好ましい。【００１２】
また、第１導電層と、基材と、第２導電層とが、この順で配置された導電性フィルムを形成することが好ましい。
また、第１導電層、および第２導電層は、メッシュ状の金属細線からなることが好ましい。【００１３】
また、本発明のタッチパネルは、上記導電膜積層体を用いることを特徴とする。
ここで、このタッチパネルは、静電容量方式タッチパネルであることが好ましい。
【発明の効果】
【００１４】
本発明によれば、高温高湿という過酷な環境下においても、２層の導電膜間の静電容量の変化が少なく、動作不良や誤動作を防止することができる。
【図面の簡単な説明】
【００１５】
【図１】本発明の実施の形態に係る導電膜積層体を模式的に示す断面図である。
【図２】図１に示す導電膜積層体を用いるタッチパネルの一実施例の断面図である。
【図３】図１に示す導電膜積層体のタッチパネルセンサの全体構成を模式的に示す平面図である。
【図４】（Ａ）および（Ｂ）は、それぞれ図３に示すタッチパネルセンサの第１検出電極および第２検出電極の一部を模式的に示す平面拡大図である。
【図５】本発明の実施例および比較例の経時日数と静電容量値との関係を示すグラフである。
【図６】本発明の実施例および比較例の経時日数と静電容量値の変化率との関係を示すグラフである。
【図７】本発明の実施例および比較例の全含水量と静電容量値の変化率との関係を示すグラフである。
【図８】本発明の実施例および比較例の粘着剤層の含水量と静電容量値の変化率との関係を示すグラフである。
【図９】本発明の実施例および比較例の基材の含水量と静電容量値の変化率との関係を示すグラフである。
【発明を実施するための形態】
【００１６】
本発明に係る導電膜積層体、およびこれを用いるタッチパネルを、添付の図面に示す好適実施形態に基づいて以下に詳細に説明する。
以下では、本発明に係るタッチパネルについて静電容量方式タッチパネルを代表例として、本発明に係る導電膜積層体について、静電容量方式タッチパネルセンサとして用いられる導電膜積層体を代表例として説明するが、本発明は、これらに限定されず、どのようなものであっても良く、例えば、種々の方式のタッチパネルであっても良いし、これらの種々の方式のタッチパネルのタッチパネルセンサとして用いられるものであっても良いのはもちろんである。
なお、本明細書において「〜」を用いて表される数値範囲は、「〜」の前後に記載される数値を下限値および上限値として含む範囲を意味する。
【００１７】
図１は、本発明の実施の形態に係る導電膜積層体の一例の断面図である。図２は、図１に示す導電膜積層体を用いる本発明に係るタッチパネルの一実施例の断面図である。図３は、図１に示す導電膜積層体の全体構成の一例を模式的に示す平面図である。
【００１８】
図１に示す本実施形態の導電膜積層体１０は、タッチパネルセンサとして用いられるものである。この導電膜積層体１０は、同図に示すように、基材１２と、基材１２の一方の主面に形成される第１導電層１４ａと、この第１導電層１４ａを覆うように形成される第１粘着剤層１６ａと、基材１２の他方の主面に形成される第２導電層１４ｂと、この第２導電層１４ｂを覆うように形成される第２粘着剤層１６ｂとを有する。
【００１９】
すなわち、本実施形態の導電膜積層体１０は、第１粘着剤層１６ａと、第１導電層１４ａと、基材１２と、第２導電層１４ｂと、第２粘着剤層１６ｂとをこの順で有する。第１導電層１４ａと、基材１２と、第２導電層１４ｂとは、導電性フィルムを構成し、タッチパネルセンサ１８として機能する。
また、本実施形態の導電膜積層体１０では、詳細は後述するが、高温高湿環境下においても、導電膜積層体１０の静電容量の変化、特に第１導電層１４ａと第２導電層１４ｂとの間の静電容量の変化を小さくするために、基材１２、第１粘着剤層１６ａおよび第２粘着剤層１６ｂの３層の合計含水量は、１．０ｇ／ｍ２以下である必要がある。
これらの３層中に水分が存在すると、水の誘電率が８０．４（２０℃）と非常に高いため、電極間（第１および第２導電層１４ａおよび１４ｂ間）の平均誘電率が高くなり、静電容量が上昇すると考えられる。このため、本発明では、これらの３層の合計含水量を、１．０ｇ／ｍ２以下に限定している。
なお、本発明において、「含水量」は、基材や導電層等の測定サンプルにおいて温度２５℃、湿度９０％の条件下の含水率を測定し、厚みから換算した水分の量（ｇ／ｍ2）を
いう。具体的な測定法については、後述する。
【００２０】
図２に示す本実施形態のタッチパネル２０は、静電容量方式タッチパネルとして用いられるものである。このタッチパネル２０は、同図に示すように、導電膜積層体１０と、導電膜積層体１０の第１粘着剤層１６ａの外側表面に配置される保護基板２２と、導電膜積層体１０の第２粘着剤層１６ｂの外側表面に配置される表示装置２４とを有する。
【００２１】
（基材）
基材１２は、電気的絶縁性を有し、一方の表面に層状に配置された第１導電層１４ａを支持し、他方の表面に層状に配置された第２導電層１４ｂを支持すると共に、第１導電層１４ａと第２導電層１４ｂとの間を電気的に絶縁する。
基材１２は、光を適切に透過することが好ましく、具体的には、８５％から１００％の全光線透過率を有することが好ましい。
【００２２】
基材１２としては、透明絶縁性基材であることが好ましく、例えば、透明絶縁樹脂基材、透明セラミックス基材、透明ガラス基材などを挙げることができる。なかでも、フレキシブル性に優れ、取り扱いやすく、薄くすることができる点で、透明絶縁樹脂基材であることが好ましい。
透明絶縁樹脂基材を構成する材料としては、より具体的には、例えばポリエチレンテレフタレート、ポリエーテルスルホン、ポリアクリル系樹脂、ポリウレタン系樹脂、ポリエステル、ポリカーボネート、ポリスルホン、ポリアミド、ポリアリレート、ポリオレフィン、セルロース系樹脂、ポリ塩化ビニル、シクロオレフィン系樹脂などが挙げられる。なかでも、透明性に優れる理由から、ポリエチレンテレフタレート、シクロオレフィン系樹脂、ポリカーボネート、トリアセチルセルロース樹脂であることが好ましい。
【００２３】
基材１２の含水量は、上述した合計含水量が上記範囲を満足すれば、どのような量であっても良いが、少ない方が好ましく、例えば、０．０６ｇ／ｍ２以下であることが好ましく、０．０１ｇ／ｍ２以下であることがより好ましい。
その理由は、基材１２の含水量が、小さければ、例えば０．０６ｇ／ｍ２以下であれば、上述した合計含水量が上記範囲を満足し易くなるからであり、高温高湿環境下においても、本発明の導電膜積層体１０の静電容量の変化を小さくすることができるからである。
【００２４】
基材１２は、単層であっても、また、２層以上の複層であってもよい。基材１２の厚みは、特に限定されないが、例えば、５０μｍ以下であることが好ましい。なお、基材１２の厚みの下限値は、特に限定的ではなく、第１導電層１４ａおよび第２導電層１４ｂを支持することができ、第１導電層１４ａと第２導電層１４ｂとの間を電気的に絶縁することができれば、どのような厚さであっても良く、２５μｍ以上であることが好ましい。
基材１２の厚みが上述の範囲内であれば、所望の可視光の透過率が得られ、且つ、取り扱いも容易であり、薄型化を図ることができ、基材１２の含水量を低く抑えることができるし、後述するレタデーションも低く抑えることができる。なお、基材１２の厚みを薄くしすぎると、静電容量がアップして、感度（静電容量の変化率）が低下するので好ましくない。
また、基材１２の平面視形状は、特に限定的ではなく、例えば、矩形状（長方形状：図３参照）であってもよく、正方形状、多角形状、円形状、楕円形状であってもよい。
【００２５】
また、基材１２は、低レタデーションであることが好ましく、具体的には、基材１２の波長５５０ｎｍにおける面内レタデーションが、２００ｎｍ以下であることが好ましい。
なお、基材１２の面内レタデーションは、偏光素子を用いる偏光計測モジュールと、偏光板およびλ／４板からなる透過偏光光学系とを用いた公知の低レタデーション測定方法および装置によって測定することができる。具体的には、「波長５５０ｎｍにおける面内レタデーション」は、例えば、ＫＯＢＲＡ ２１ＡＤＨまたはＫＯＢＲＡ ＷＲ（いずれも王子計測機器（株）製）において、波長５５０ｎｍの光をフィルム法線方向に入射させて測定される。測定波長５５０ｎｍの選択にあたっては、波長選択フィルタをマニュアルで交換するか、または測定値をプログラム等で変換して測定することができる。
基材１２のレタデーションが上記範囲内であれば、虹ムラの発生を抑えることができ、タッチパネル２０の表示装置２４の表示画面の視認性を良好なものとすることができる。
また、基材１２は、タッチパネル２０の表示装置２４の表示画面のブラックアウトを防止するために、略１／４波長分の位相差を生じさせる１／４波長位相差板、いわゆるλ／４波長板であることが好ましい。更に長波長になるほど位相差の絶対値が高くなる逆波長分散のλ／４波長板であれば色味もニュートラルになりより好ましい。
【００２６】
（第１および第２導電層）
第１導電層１４ａおよび第２導電層１４ｂは、介在する基材１２と共に、静電容量式タッチパネルセンサ１８を構成する。
静電容量式タッチパネルセンサ１８とは、タッチパネル２０において、表示装置２４上（操作者側）に配置され、人間の指などの外部導体が保護基板２２に接触（接近）するときに発生する静電容量の変化を利用して、人間の指などの外部導体の位置を検出するセンサである。
静電容量式タッチパネルセンサ１８は、互いに略直交する検出電極（例えば、Ｘ方向に延びる検出電極およびＹ方向に延びる検出電極）を有し、指が接触または近接した検出電極の静電容量変化を検出することによって、指の座標を特定するものである。
【００２７】
具体的には、静電容量式タッチパネルセンサ１８は、図３に示すように、基材１２と、基材１２の一方の主面上（表面上）に配置される第１導電層１４ａに形成される第１検出電極２６および第１引き出し配線２８と、基材１２の他方の主面上（裏面上）に配置される第２導電層１４ｂに形成される第２検出電極３０および第２引き出し配線３２と、フレキシブルプリント配線板３４とを備える。なお、第１検出電極２６および第２検出電極３０がある領域は、使用者（操作者）によって入力操作が可能な入力領域Ｅ１（物体の接触を検知可能な入力領域（センシング部））を構成し、入力領域Ｅ１の外側に位置する外側領域Ｅ０には、第１引き出し配線２８、第２引き出し配線３２およびフレキシブルプリント配線板３４が配置される。
【００２８】
第１検出電極２６および第２検出電極３０は、静電容量の変化を感知するセンシング電極であり、感知部（センサ部）を構成する。すなわち、指先をタッチパネルに接触させると、第１検出電極２６および第２検出電極３０の間の相互静電容量が変化し、この変化量に基づいて指先の位置をＩＣ回路によって演算する。
第１検出電極２６は、入力領域Ｅ１に接近した使用者の指のＸ方向における入力位置の検出を行う役割を有するものであり、指との間に静電容量を発生する機能を有している。第１検出電極２６は、第１方向（Ｘ方向）に延び、第１方向と直交する第２方向（Ｙ方向）に所定の間隔をあけて配列された電極であり、後述するように所定のパターンを含む。
第２検出電極３０は、入力領域Ｅ１に接近した使用者の指のＹ方向における入力位置の検出を行う役割を有するものであり、指との間に静電容量を発生する機能を有している。第２検出電極３０は、第２方向（Ｙ方向）に延び、第１方向（Ｘ方向）に所定の間隔をあけて配列された電極であり、後述するように所定のパターンを含む。図３においては、第１検出電極２６は５つ、第２検出電極３０は５つ設けられているが、その数は特に制限されず複数あればよい。
【００２９】
図３に示す第１検出電極２６および第２検出電極３０は、図１に示すように、第１導電層１４ａおよび第２導電層１４ｂに層状に配置される導電性細線３６により構成される。
図４（Ａ）および（Ｂ）に、それぞれ第１検出電極２６および第２検出電極３０の一部の拡大平面図を示す。図４（Ａ）に示すように、第１検出電極２６は、導電性細線３６によりメッシュ状に構成され、交差する導電性細線３６による複数の格子３８を含む配線パターンを有し、Ｘ方向（同図中横方向）に帯状に延在する。一方、第２検出電極３０も、図４（Ｂ）に示すように、第１検出電極２６と同様に、導電性細線３６によりメッシュ状に構成され、交差する導電性細線３６による複数の格子３８を含む配線パターンを有するが、第１検出電極２６と異なり、Ｙ方向（同図中縦方向）に帯状に延在する。
【００３０】
導電性細線３６の材料としては、例えば、金（Ａｕ）、銀（Ａｇ）、銅（Ｃｕ）、アルミニウム（Ａｌ）などの金属や合金、ＩＴＯ、酸化スズ、酸化亜鉛、酸化カドミウム、酸化ガリウム、酸化チタンなどの金属酸化物、などが挙げられる。なかでも、導電性細線３６の導電性が優れる理由から、銀であることが好ましい。
【００３１】
導電性細線３６の中には、導電性細線３６と基材１２との密着性の観点から、バインダーが含まれていることが好ましい。
バインダーとしては、導電性細線３６と基材１２との密着性がより優れる理由から、水溶性高分子であることが好ましい。バインダーの種類としては、例えば、ゼラチン、カラギナン、ポリビニルアルコール（ＰＶＡ）、ポリビニルピロリドン（ＰＶＰ）、澱粉等の多糖類、セルロースおよびその誘導体、ポリエチレンオキサイド、ポリサッカライド、ポリビニルアミン、キトサン、ポリリジン、ポリアクリル酸、ポリアルギン酸、ポリヒアルロン酸、カルボキシセルロース、アラビアゴム、およびアルギン酸ナトリウムなどが挙げられる。なかでも、導電性細線３６と基材１２との密着性がより優れる理由から、ゼラチンが好ましい。
なお、ゼラチンとしては石灰処理ゼラチンの他、酸処理ゼラチンを用いてもよく、ゼラチンの加水分解物、ゼラチン酵素分解物、その他アミノ基、カルボキシル基を修飾したゼラチン（フタル化ゼラチン、アセチル化ゼラチン）を使用することができる。
【００３２】
また、バインダーとしては、上記ゼラチンとは異なる高分子（以後、単に高分子とも称する）をゼラチンと共に使用してもよい。
使用される高分子の種類はゼラチンと異なれば特に制限されないが、例えば、アクリル系樹脂、スチレン系樹脂、ビニル系樹脂、ポリオレフィン系樹脂、ポリエステル系樹脂、ポリウレタン系樹脂、ポリアミド系樹脂、ポリカーボネート系樹脂、ポリジエン系樹脂、エポキシ系樹脂、シリコーン系樹脂、セルロース系重合体およびキトサン系重合体、からなる群から選ばれる少なくともいずれかの樹脂、または、これらの樹脂を構成する単量体からなる共重合体などが挙げられる。
【００３３】
導電性細線３６中における金属とバインダーとの体積比（金属の体積／バインダーの体積）は、１．０以上が好ましく、１．５以上がさらに好ましい。金属とバインダーの体積比を１．０以上とすることで、導電性細線３６の導電性をより高めることができる。上限は特に制限されないが、生産性の観点から、６．０以下が好ましく、４．０以下がより好ましく、２．５以下がさらに好ましい。
なお、金属とバインダーの体積比は、導電性細線３６中に含まれる金属およびバインダーの密度より計算することができる。例えば、金属が銀の場合、銀の密度を１０．５ｇ／ｃｍ3として、バインダーがゼラチンの場合、ゼラチンの密度を１．３４ｇ／ｃｍ3として計算して求めるものとする。
【００３４】
導電性細線３６の線幅は特に制限されないが、低抵抗の電極を比較的容易に形成できる観点から、３０μｍ以下が好ましく、１５μｍがより好ましく、１０μｍがさらに好ましく、９μｍ以下が特に好ましく、７μｍ以下が最も好ましく、また、０．５μｍ以上が好ましく、１．０μｍ以上がより好ましい。
導電性細線３６の厚みは、特に制限されないが、導電性と視認性との観点から、０．００００１ｍｍ〜０．２ｍｍから選択可能であるが、３０μｍ以下が好ましく、２０μｍ以下がより好ましく、０．０１〜９μｍがさらに好ましく、０．０５〜５μｍが最も好ましい。
【００３５】
第１および第２の検出電極２６および２８のメッシュ状の配線パターンとして形成された導電性細線３６の格子３８は、導電性細線３６で囲まれる開口領域を含んでいる。格子３８の一辺の長さ、すなわちピッチＰは、８００μｍ以下が好ましく、６００μｍ以下がより好ましく、５０μｍ以上であることが好ましい。
第１検出電極２６および第２検出電極３０では、可視光透過率の点から開口率は８５％以上であることが好ましく、９０％以上であることがより好ましく、９５％以上であることが最も好ましい。開口率とは、所定領域において第１検出電極２６または第２検出電極３０中の導電性細線３６を除いた透過性部分が占める割合に相当する。
【００３６】
図示例においては、格子３８は、略ひし形の形状を有している。なお、本発明においては、これに限定されず、格子３８の形状を、その他の多角形状（例えば、三角形、四角形、六角形、ひし形、ランダムな多角形）としてもよい。また、一辺の形状を直線状の他、湾曲形状でもよいし、円弧状にしてもよい。円弧状とする場合は、例えば、対向する２辺については、外方に凸の円弧状とし、他の対向する２辺については、内方に凸の円弧状としてもよい。また、各辺の形状を、外方に凸の円弧と内方に凸の円弧が連続した波線形状としてもよい。もちろん、各辺の形状を、正弦曲線または余弦曲線にしてもよい。さらに、格子３８の形状を、全くランダムな形状（不定形状）にしても良い。なお、格子形状が正多角形である場合は、辺の長さをピッチＰとする。格子形状が正多角形でない場合は、隣接格子間で格子の中心間距離をピッチとするものとする。ランダムな格子形状の場合は、例えば３０個の格子でピッチを測定してその平均値をピッチとする。
なお、図４（Ａ）および（Ｂ）においては、導電性細線３６はメッシュパターンとして形成されているが、この態様には限定されず、ストライプパターンであってもよい。
【００３７】
なお、図示例においては、第１検出電極２６および第２検出電極３０は、同様な配線パターンを持つが、本発明はこれに限定されず、両者で異なる配線パターンを持つもので良く、例えば、異なる格子３８の形状を持つものであっても、格子３８のピッチＰが異なるものであっても良いし、格子３８を構成する導電性細線３６の線幅が異なるものであっても良い。また、両者で、格子３８を構成する導電性細線３６自体が異なるものであっても良い。
【００３８】
なお、第１検出電極２６および第２検出電極３０の導電性細線３６は、金属酸化物粒子、銀ペーストや銅ペーストなどの金属ペーストで構成されていてもよい。なかでも導電性と透明性に優れる点で、銀細線による導電膜が好ましい。
また、第１検出電極２６および第２検出電極３０は、導電性細線３６のメッシュ構造で構成した例で説明したが、この態様には限定されず、例えば、ＩＴＯ、ＺｎＯなどの金属酸化物薄膜（透明金属酸化物薄膜）、銀ナノワイヤや銅ナノワイヤなどの金属ナノワイヤでネットワークを構成した透明導電膜で形成されていてもよい。
【００３９】
第１引き出し配線２８および第２引き出し配線３２は、それぞれ上記第１検出電極２６および第２検出電極３０に電圧を印加するための役割を担う部材である。
第１引き出し配線２８は、外側領域Ｅ０の基材１２上に配置され、その一端が対応する第１検出電極２６に電気的に接続され、その他端はフレキシブルプリント配線板３４に電気的に接続される。
第２引き出し配線３２は、外側領域Ｅ０の基材１２上に配置され、その一端が対応する第２検出電極３０に電気的に接続され、その他端はフレキシブルプリント配線板３４に電気的に接続される。
なお、図３においては、第１引き出し配線２８は５本記載され、第２引き出し配線３２は５本記載されているが、その数は特に制限されず、通常、検出電極の数に応じて複数配置される。
【００４０】
第１引き出し配線２８および第２引き出し配線３２を構成する材料としては、例えば、金（Ａｕ）、銀（Ａｇ）、銅（Ｃｕ）などの金属や、酸化スズ、酸化亜鉛、酸化カドミウム、酸化ガリウム、酸化チタンなどの金属酸化物などが挙げられる。なかでも、導電性が優れる理由から、銀であることが好ましい。また、銀ペーストや銅ペーストなどの金属ペーストや、アルミニウム（Ａｌ）やモリブデン（Ｍｏ）などの金属や合金薄膜で構成されていてもよい。金属ペーストの場合は、スクリーン印刷やインクジェット印刷法で、金属や合金薄膜の場合は、スパッタ膜をフォトリソグラフィー法などのパターニング方法が好適に用いられる。
なお、第１引き出し配線２８および第２引き出し配線３２中には、基材１２との密着性がより優れる点から、バインダーが含まれていることが好ましい。バインダーの種類は、上述の通りである。
【００４１】
フレキシブルプリント配線板３４は、基材上に複数の配線および端子が設けられた板であり、第１引き出し配線２８のそれぞれの他端および第２引き出し配線３２のそれぞれの他端に接続され、静電容量式タッチパネルセンサ１８と外部の装置（例えば、表示装置２４：図２参照）とを電気的に接続する役割を果たす。
【００４２】
（第１および第２粘着剤層）
第１粘着剤層１６ａは、基材１２の一方の主面にメッシュ状の導電性細線３６の配線パターンを持つ第１検出電極２６を構成する第１導電層１４ａを覆うように形成される。第２粘着剤層１６ｂは、基材１２の他方の主面にメッシュ状の導電性細線３６の配線パターンを持つ第２検出電極３０を構成する第２導電層１４ｂを覆うように形成される。
第１粘着剤層１６ａおよび第２粘着剤層１６ｂは、それぞれ第１および第２導電層１４ａおよび１４ｂの導電性細線３６を基材１２の両主面に密着させるための層であり、光学的に透明であることが好ましい。
第１粘着剤層１６ａおよび第２粘着剤層１６ｂは、それぞれ光学的に透明であることが好ましい。つまり、透明粘着剤層であることが好ましい。光学的に透明とは、全光線透過率は８５％以上であることを意図し、９０％以上が好ましく、９５％以上がより好ましい。
また、第１粘着剤層１６ａおよび第２粘着剤層１６ｂは、粘着剤から構成されており、各粘着剤層の粘着力が１５Ｎ／２５ｍｍ以上であることが好ましく、より好ましくは３０〜５０Ｎ／２５ｍｍ、特に好ましくは３０〜４２Ｎ／２５ｍｍである。
【００４３】
また、第１粘着剤層１６ａおよび第２粘着剤層１６ｂにおいて、これらの２層の合計含水量は、上述した基材１２、第１粘着剤層１６ａおよび第２粘着剤層１６ｂの３層の合計含水量が１．０ｇ／ｍ２以下を満足すれば、少ない方が好ましく、例えば、０．５３ｇ／ｍ２以下であることが好ましく、０．３２ｇ／ｍ２以下であることがより好ましい。
その理由は、上記２層の合計含水量が、小さければ、例えば０．５３ｇ／ｍ２以下であれば、上述した３層の合計含水量が上記の１．０ｇ／ｍ２以下の範囲を満足し易くなるからであり、高温高湿環境下においても、本発明の導電膜積層体１０の静電容量の変化を小さくすることができるからである。
なお、第１粘着材層１６ａの含水量と、第２粘着材層１６ｂの含水量とは、タッチ面となる保護基板（表面保護材）２２に応じて調整するのが好ましい。
例えば、保護基板２２がガラスの場合は、タッチ面（保護基板２２）に遠い側の含水量を少なくするほうが好ましく、保護基板２２が樹脂(プラスチック)の場合は、タッチ面に近い側の含水量を少なくする方が好ましい。
【００４４】
第１および第２粘着剤層１６ａおよび１６ｂに使用可能な粘着剤としては、特に限定的ではなく、例えば、（メタ）アクリル系粘着剤、ゴム系粘着剤、シリコーン系粘着剤、ウレタン系粘着剤、ポリエステル系粘着剤等が挙げられ、中でも耐熱性、耐候性の観点から（メタ）アクリル系粘着剤が好ましい。ここで、（メタ）アクリル系粘着剤とは、アクリル系粘着剤および／またはメタアクリル系粘着剤（メタクリル系粘着剤）を言う。この（メタ）アクリル系粘着剤としては、後述する粘着シートに用いられる（メタ）アクリル系粘着剤を用いることができる。
【００４５】
粘着剤層の形成方法としては、特に制限はなく、例えば、特許文献１に記載の方法等を用いることができる。具体的には、塗布方式や印刷方式、貼り合わせ方式などを挙げることができ、その中でも塗布により設置する方法と粘着シートを貼り付けて形成する方法を好ましく用いることができ、粘着シートを貼り付けて形成する方法がより好ましい。
粘着シートは、基材１２と第１検出電極２６および第２検出電極３０をそれぞれ密着させるための粘着剤層となるものであり、光学的に透明な粘着シート（透明粘着シート（ＯＣＡ：Optical Clear Adhesive））であることが好ましい。粘着シートを構成する材料としては公知の材料が使用されても良い。ここで、粘着剤層の形成するための粘着シートとしては、後述するタッチパネル用粘着シートを用いることができる。
なお、粘着シートを貼り合わせる環境としては、露点温度が低い環境下で行うことが好ましい。低露点環境下で貼り合わせるを行うことにより、粘着剤層内への水分取り込みを低減・防止でき、導電層の抵抗上昇を抑制する効果がある。露点温度は−４０℃以下が好ましく、特に−６０℃以下で行うのが好ましい。粘着シートを貼り合せ後には、オートクレーブ処理をすることが好ましい。オートクレーブ処理により、粘着剤層と導電層および基材との密着力強化および導電膜積層体の透過率向上・ヘイズ低減等の光学特性を向上させる効果がある。
【００４６】
第１粘着剤層１６ａおよび第２粘着剤層１６ｂの各層の厚みは、特に制限はなく、目的に応じて適宜選択することができるが、例えば２５〜３００μｍであることが好ましく、５０〜１００μｍであることがより好ましい。各層の厚みを２５μｍ以上とすることで貼り付ける第１および第２導電層１４ａ、１４ｂおよび基材１２の段差や凹凸をカバーでき、第１および第２導電層１４ａ、１４ｂおよび基材１２に確実に密着させることができるという効果が得られ、３００μｍ以下とすることで第１および第２粘着剤層１６ａ、１６ｂの透過率を充分に確保でき、薄型化を図ることができ、第１および第２粘着剤層１６ａ、１６ｂのの含水量、ひいては２層の合計含水量を低く抑えることができるという効果が得られる。
【００４７】
本発明の導電膜積層体１０においては、基材１２、第１粘着剤層１６ａおよび第２粘着剤層１６ｂの３層の合計含水量は、１．０ｇ／ｍ２以下である。本発明においては、この３層の合計含水量が上記範囲を満足すれば、少ない方が好ましく、例えば、０．７ｇ／ｍ２以下であることが好ましい。
その理由は、上記３層の合計含水量が１．０ｇ／ｍ２以下であれば、高温高湿環境下においても、本発明の導電膜積層体１０の静電容量の変化、具体的には静電容量方式タッチパネルセンサ１８の第１導電層１４ａと第２導電層１４ｂとの間の静電容量の変化を小さくすることができるからである。
本発明の導電膜積層体およびタッチパネルセンサは、基本的に以上のように構成されるものである。
【００４８】
（タッチパネル）
次に、図２に示すタッチパネル２０は、上述したように、本発明の導電膜積層体１０の両外側にそれぞれ保護基板２２および表示装置２４を有する。
（保護基板）
保護基板２２は、第１粘着剤層１６ａ上（図中上面）に配置され、第１粘着剤層１６ａによって静電容量式タッチパネルセンサ１８に固定される基板であり、外部環境から静電容量式タッチパネルセンサ１８、特に第１および第２導電層１４ａおよび１４ｂを保護する保護カバーとしての役割を果たすと共に、その主面は、操作者が指やペン等で操作するタッチ面を構成する。
【００４９】
保護基板２２としては、透明基板であることが好ましくプラスチックフィルム、プラスチック板、ガラス板などを用いることができる。保護基板２２の厚みは、特に制限的ではなく、それぞれの用途に応じて適宜選択することが望ましい。
上記プラスチックフィルムおよびプラスチック板の原料としては、例えばポリエチレンテレフタレート（ＰＥＴ）、ポリエチレンナフタレート（ＰＥＮ）等のポリエステル類；ポリエチレン（ＰＥ）、ポリプロピレン（ＰＰ）、ポリスチレン、エチレン・酢酸ビニル共重合体（ＥＶＡ）等のポリオレフィン類；ビニル系樹脂；その他、ポリカーボネート（ＰＣ）、ポリアミド、ポリイミド、アクリル樹脂、トリアセチルセルロース（ＴＡＣ）、シクロオレフィン系樹脂（ＣＯＰ）等を用いることができる。
また、保護基板２２としては、偏光板、円偏光板などを用いてもよい。
【００５０】
（表示装置）
表示装置２４は、画像を表示する表示面を有する装置（ディスプレイ）であり、その表示画面側（図中上面）に、導電膜積層体１０の第２粘着剤層１６ｂの外側表面（図中下面）が配置され、第２粘着剤層１６ｂによって静電容量式タッチパネルセンサ１８、具体的には保護基板２２付き導電膜積層体１０が固定される。
表示装置２４の種類は、特に制限されず、公知の表示装置を使用することができる。例えば、陰極線管（ＣＲＴ）表示装置、液晶表示装置（ＬＣＤ）、有機発光ダイオード（ＯＬＥＤ）表示装置、真空蛍光ディスプレイ（ＶＦＤ）、プラズマディスプレイパネル（ＰＤＰ）、表面電界ディスプレイ（ＳＥＤ）または電界放出ディスプレイ（ＦＥＤ）または電子ペーパー（Ｅ−Ｐａｐｅｒ）などが挙げられる。
【００５１】
ユーザは、このような構成のタッチパネル２０の表示装置２４の表示画面に表示された入力操作用画像等を確認して、入力操作用画像等に対応する保護基板２２のタッチ面に触れることで、タッチパネルセンサ１８を通じた各種入力操作を行うことができる。
電子機器のインターフェースはグラフィカルユーザインターフェースから、より直感的なタッチセンシングの時代に移行しており、移動電話以外のモバイルユース環境も進展の一途をたどっている。静電容量式タッチパネル搭載のモバイル機器も、小型のスマートフォンを筆頭に中型のタブレットやノート型ＰＣ等へ用途が拡大され、使用される画面サイズの拡大化傾向が強まっている。
【００５２】
静電容量式タッチパネルセンサの物体の接触を検知可能な入力領域の対角線方向のサイズが大きくなるに伴って、操作線数（検出電極の本数）が増えるため、線あたりのスキャン所要時間が圧縮される必要がある。モバイルユースで適切なセンシング環境を維持するには、静電容量式タッチパネルセンサの寄生容量および静電容量の変化量を小さくすることが課題である。従来の導電膜積層体では高温高湿環境下での静電容量の変化が大きく、サイズが大きくなるほどセンシングプログラムが追随できない（誤動作が生じる）おそれがある。一方、基材、および粘着剤層の合計含水量が小さく、静電容量の変化量が小さい本発明の導電膜積層体を用いる場合においては、静電容量式タッチパネルセンサの物体の接触を検知可能な入力領域（センシング部）の対角線方向のサイズが５インチよりも大きいほど、適切なセンシング環境が得られ、より好ましくはサイズが８インチ以上、さらに好ましくは１０インチ以上であると誤動作の抑制に高い効果を発現できる。なお、上記サイズの示す入力領域の形状は、矩形状である。
ここで、第１粘着剤層、基材、第２粘着剤層の３層の含水率が高い場合に静電容量変化が起きる理由は、これらの３層中に水分が存在すると、水の誘電率が８０．４（２０℃）と非常に高いため、電極間（第１および第２導電層間）の平均誘電率が高くなり、静電容量が上昇すると考えられる。また、電極（第１および第２導電層）の外側の第１および第２粘着剤層へも電界の回り込みが存在するために、粘着剤と水分の平均誘電率が静電容量に影響を及ぼすことを本発明者らが見出したことからも説明できる。
【００５３】
（導電膜積層体の製造方法）
本発明の導電膜積層体１０の製造方法は、特に制限されず、公知の方法を採用することができる。
本発明の導電膜積層体１０においては、第１および第２検出電極２６および３０を有する検出領域Ｅ１のみならず、第１および第２引き出し配線２８および３２を有する外側領域Ｅ０も一体として、それぞれ基材１２の両主面上に第１および第２導電層１４ａおよび１４ｂを形成することができ、タッチパネルセンサ１８を製造することができる。
次いで、第１および第２導電層１４ａおよび１４ｂ上にそれぞれ第１および第２粘着剤層１６ａおよび１６ｂを形成することにより、本発明の導電膜積層体１０を製造することができる。
【００５４】
（導電膜の形成方法）
まず、第１および第２導電層１４ａおよび１４ｂの形成方法としては、例えば、基材１２の両主面上に形成された金属箔上のフォトレジスト膜を露光、現像処理してレジストパターンを形成し、レジストパターンから露出する金属箔をエッチングして導電層を形成する方法が挙げられる。また、導電層の形成方法としては、基材１２の両主面上に金属微粒子または金属ナノワイヤを含むペーストを印刷し、焼結した後に、金属めっきを行う方法が挙げられる。また、導電層の形成方法としては、基材１２上にスクリーン印刷版またはグラビア印刷版によって印刷形成する方法、または、インクジェットにより形成する方法も挙げられる。
【００５５】
さらに、導電層の形成方法としては、上記方法以外にハロゲン化銀を使用した方法が挙げられる。より具体的には、基材１２の両面にそれぞれ、ハロゲン化銀とバインダとを含有するハロゲン化銀乳剤層（以後、単に感光性層とも称する）を形成する工程（１）、感光性層を露光した後、現像処理する工程（２）を有する方法が挙げられる。
以下に、各工程に関して説明する。
【００５６】
［工程（１）：感光性層形成工程］
工程（１）は、基材１２の両面に、ハロゲン化銀とバインダとを含有する感光性層を形成する工程である。
感光性層を形成する方法は特に制限されないが、生産性の点から、ハロゲン化銀およびバインダを含有する感光性層形成用組成物を基材１２に接触させ、基材１２の両面上に感光性層を形成する方法が好ましい。
以下に、上記方法で使用される感光性層形成用組成物の態様について詳述した後、工程の手順について詳述する。
【００５７】
感光性層形成用組成物には、ハロゲン化銀およびバインダが含有される。
ハロゲン化銀に含有されるハロゲン元素は、塩素、臭素、ヨウ素およびフッ素のいずれであってもよく、これらを組み合わせてもよい。ハロゲン化銀としては、例えば、塩化銀、臭化銀、ヨウ化銀を主体としたハロゲン化銀が好ましく用いられ、さらに臭化銀や塩化銀を主体としたハロゲン化銀が好ましく用いられる。
使用されるバインダの種類は、上述の通りである。また、バインダはラテックスの形態で感光性層形成用組成物中に含まれていてもよい。
感光性層形成用組成物中に含まれるハロゲン化銀およびバインダの体積比は特に制限されず、上述した導電性細線３６、１３Ｎ中における金属とバインダとの好適な体積比の範囲となるように適宜調整される。
【００５８】
感光性層形成用組成物には、必要に応じて、溶媒が含有される。
使用される溶媒としては、例えば、水、有機溶媒（例えば、メタノール等のアルコール類、アセトン等のケトン類、ホルムアミド等のアミド類、ジメチルスルホキシド等のスルホキシド類、酢酸エチル等のエステル類、エーテル類等）、イオン性液体、またはこれらの混合溶媒を挙げることができる。
使用される溶媒の含有量は特に制限されないが、ハロゲン化銀およびバインダの合計質量に対して、３０質量％〜９０質量％の範囲が好ましく、５０質量％〜８０質量％の範囲がより好ましい。
【００５９】
（工程の手順）
感光性層形成用組成物と基材１２とを接触させる方法は、特に制限されず、公知の方法を採用できる。例えば、感光性層形成用組成物を基材１２に塗布する方法や、感光性層形成用組成物中に基材１２を浸漬する方法などが挙げられる。
形成された感光性層中におけるバインダの含有量は特に制限されないが、０．３ｇ／ｍ2〜５．０ｇ／ｍ2が好ましく、０．５ｇ／ｍ2〜２．０ｇ／ｍ2がより好ましい。
また、感光性層中におけるハロゲン化銀の含有量は特に制限されないが、導電性細線３６、１３Ｎの導電特性がより優れる点で、銀換算で１．０ｇ／ｍ2〜２０．０ｇ／ｍ2が好ましく、５．０ｇ／ｍ2〜１５．０ｇ／ｍ2がより好ましい。
【００６０】
なお、必要に応じて、感光性層上にバインダからなる保護層を、さらに設けてもよい。保護層を設けることにより、擦り傷防止や力学特性の改良がなされる。
【００６１】
［工程（２）：露光現像工程］
工程（２）は、上記工程（１）で得られた感光性層をパターン露光した後、現像処理することにより、メッシュ状の導電性細線３６からなる第１導電層１４ａ（第１検出電極２６および第１引き出し配線２８）、並びにメッシュ状の導電性細線３６からなる第２導電層１４ｂ（第２検出電極３０および第２引き出し配線３２）を形成する工程である。
まず、以下では、パターン露光処理について詳述し、その後、現像処理について詳述する。
【００６２】
（パターン露光）
感光性層に対してパターン状の露光を施すことにより、露光領域における感光性層中のハロゲン化銀が潜像を形成する。この潜像が形成された領域は、後述する現像処理によってメッシュ状の金属細線を形成する。一方、露光がなされなかった未露光領域では、後述する定着処理の際にハロゲン化銀が溶解して感光性層から流出し、透明な膜が得られ、光透過部となる開口領域が形成される。
露光の際に使用される光源は特に制限されず、可視光線、紫外線などの光、または、Ｘ線などの放射線などが挙げられる。
パターン露光を行う方法は、特に制限されず、例えばフォトマスクを利用した面露光で行ってもよいし、レーザービームによる走査露光で行ってもよい。なお、パターンの形状は特に制限されず、形成したい金属細線のパターンに合わせて適宜調整される。
【００６３】
（現像処理）
現像処理の方法は、特に制限されず、公知の方法を採用できる。例えば、銀塩写真フィルム、印画紙、印刷製版用フィルム、フォトマスク用エマルジョンマスク等に用いられる通常の現像処理の技術を用いることができる。
現像処理の際に使用される現像液の種類は、特に制限されないが、例えばＰＱ現像液、ＭＱ現像液、ＭＡＡ現像液等を用いることもできる。市販品では、例えば、富士フイルム社処方のＣＮ−１６、ＣＲ−５６、ＣＰ４５Ｘ、ＦＤ−３、パピトール、ＫＯＤＡＫ社処方のＣ−４１、Ｅ−６、ＲＡ−４、Ｄ−１９、Ｄ−７２等の現像液、またはそのキットに含まれる現像液を用いることができる。また、リス現像液を用いることもできる。
【００６４】
現像処理は、未露光部分の銀塩を除去して安定化させる目的で行われる定着処理を含むことができる。定着処理は、銀塩写真フィルムや印画紙、印刷製版用フィルム、フォトマスク用エマルジョンマスク等に用いられる定着処理の技術を用いることができる。
現像処理後の露光部（金属細線）に含まれる金属銀の質量は、露光前の露光部に含まれていた銀の質量に対して５０質量％以上の含有率であることが好ましく、８０質量％以上であることがさらに好ましい。露光部に含まれる銀の質量が、露光前の露光部に含まれていた銀の質量に対して５０質量％以上であれば、高い導電性を得ることができるため好ましい。
【００６５】
上記工程以外に、必要に応じて、以下の下塗層形成工程、アンチハレーション層形成工程、または加熱処理を実施してもよい。
（下塗層形成工程）
基材１２とハロゲン化銀乳剤層との密着性に優れる理由から、上記工程（１）の前に、基材１２の両面に上記バインダを含む下塗層を形成する工程を実施することが好ましい。
使用されるバインダは上述の通りである。下塗層の厚みは特に制限されないが、密着性と相互静電容量の変化率がより抑えられる点で、０．０１μｍ〜０．５μｍが好ましく、０．０１μｍ〜０．１μｍがより好ましい。
（アンチハレーション層形成工程）
導電性細線３６の細線化の観点で、下塗層上に、アンチハレーション層を形成する工程を実施することが好ましい。
【００６６】
（工程（３）：加熱工程）
工程（３）は、上記現像処理の後に加熱処理を実施する工程である。本工程を実施することにより、バインダ間で融着が起こり、導電性細線３６の硬度がより上昇する。特に、感光性層形成用組成物中にバインダとしてポリマー粒子を分散している場合（バインダがラテックス中のポリマー粒子の場合）、本工程を実施することにより、ポリマー粒子間で融着が起こり、所望の硬さを示す導電性細線３６が形成される。
加熱処理の条件は使用されるバインダによって適宜好適な条件が選択されるが、４０℃以上であることがポリマー粒子の造膜温度の観点から好ましく、５０℃以上がより好ましく、６０℃以上がさらに好ましい。また、基材のカール等を抑制する観点から、１５０℃以下が好ましく、１００℃以下がより好ましい。
加熱時間は特に限定されないが、基材のカール等を抑制する観点、および、生産性の観点から、１分間〜５分間であることが好ましく、１分間〜３分間であることがより好ましい。
なお、この加熱処理は、通常、露光、現像処理の後に行われる乾燥工程と兼ねることができるため、ポリマー粒子の造膜のために新たな工程を増加させる必要がなく、生産性、コスト等の観点で優れる。
【００６７】
なお、上記工程を実施することにより、導電性細線３６間の開口領域および導電性細線３６間の開口領域にはバインダを含む光透過性部が形成される。光透過性部における透過率は、３８０ｎｍ〜７８０ｎｍの波長領域における透過率、即ち可視光透過率の最小値で示される透過率は、９０％以上が好ましく、９５％以上がより好ましく、９７％以上がさらに好ましく、９８％以上が特に好ましく、９９％以上が最も好ましい。
光透過性部には、上記バインダ以外の材料が含まれていてもよく、例えば、銀難溶剤などが挙げられる。ここで、銀難溶剤としては、例えば、メタノール等のアルコール類、アセトン等のケトン類、ホルムアミド等のアミド類、ジメチルスルホキシド等のスルホキシド類、酢酸エチル等のエステル類、エーテル類等を上げることができる。
【００６８】
（粘着層の形成方法）
次に、第１および第２粘着剤層１６ａおよび１６ｂの形成方法としては、例えば、第１および第２導電層１４ａおよび１４ｂ上にそれぞれ粘着剤を塗布する方法、印刷する方法、粘着剤よりなる粘着シートを貼り付ける方法等を上げることができる。
ここで、粘着層の形成方法としては、導電層上に粘着剤よりなる粘着シートを貼り付ける方法が好ましい。このような粘着シートとしては、本出願人の出願に係る特願２０１３−１７１２２５号明細書に記載のタッチパネル用粘着シートを用いることができる。このような粘着シートは、以下のようにして製造される。以下に、この粘着シートを製造する方法について説明する。
【００６９】
（粘着シートの製造方法）
上述した粘着シートの製造方法は、特に制限されず、公知の方法より製造できる。例えば、（メタ）アクリル系粘着剤および疎水性添加剤を含む（メタ）アクリル系粘着剤組成物（以下、単に「組成物」とも称する）を所定の基材（例えば、剥離シート）上に塗布して、必要に応じて硬化処理を施して粘着シートを形成する方法が挙げられる。粘着シートの形成後、必要に応じて、形成された粘着シートの露出した表面上に剥離シートを積層してもよい。
なお、（メタ）アクリル系粘着剤組成物としては、架橋前の（メタ）アクリル系ポリマーと、架橋剤と、疎水性添加剤とを含む組成物を使用してもよい。
以下では、上記組成物の各構成要素および上記組成物を用いた方法について詳述する。
【００７０】
（メタ）アクリル系粘着剤とは、ベースポリマーとして（メタ）アクリル系ポリマーを含む粘着剤である。
（メタ）アクリル系粘着剤は、架橋剤と反応する（メタ）アクリル系ポリマーと架橋剤とを反応させて形成され、架橋構造を有していてもよい。
架橋剤と反応する（メタ）アクリル系ポリマーとしては、例えば、ヒドロキシル基、カルボキシル基などを有する（メタ）アクリレートモノマー由来の繰り返し単位を有することが好ましい。
例えば、ヒドロキシル基を有する（メタ）アクリレートモノマーとしては、例えば、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレートなどが挙げられる。
なお、上記ヒドロキシル基を有する（メタ）アクリレートモノマー由来の繰り返し単位（以後、繰り返し単位Ｙとも称する）が（メタ）アクリル系ポリマーに含まれる場合、本発明の効果がより優れる点で、繰り返し単位Ｙの含有量は、（メタ）アクリル系ポリマーの全繰り返し単位に対して、０．１〜１０モル％が好ましく、０．５〜５モル％がより好ましい。
【００７１】
本発明に用いられる（メタ）アクリル系粘着剤の重合方法は、特に制限されるものではなく、溶液重合、乳化重合、塊状重合、懸濁重合、交互共重合などの公知の方法により重合できる。また、得られる共重合体は、ランダム共重合体、ブロック共重合体など何れでもよい。
【００７２】
粘着シート中における（メタ）アクリル系粘着剤の含有量は、特に制限されないが、本発明の効果がより優れる点で、後述する疎水性添加剤１００質量部に対して、２５〜４００質量部が好ましく、６６〜１５０質量部がより好ましい。
【００７３】
（疎水性添加剤）
疎水性添加剤は、粘着シートをより疎水性にするための化合物である。
疎水性添加剤中の酸素原子のモル数と炭素原子のモル数との比（Ｏ／Ｃ比：酸素原子のモル数／炭素原子のモル数）は０〜０．１０であり、粘着シートの透明性および密着性、並びに、タッチパネルの誤動作や抑制のいずれか一つがより優れる点で、０〜０．０５が好ましく、０〜０．０１がより好ましい。
【００７４】
疎水性添加物としては、上記Ｏ／Ｃ比を満たすものであれば特に制限されないが、例えば、公知の粘着付与剤以外にも、フッ素原子含有樹脂、ケイ素原子含有樹脂なども挙げられる。
疎水性添加物の好適態様としては、本発明の効果がより優れる点で、石油系樹脂（例えば、芳香族系石油樹脂、脂肪族系石油樹脂、Ｃ９留分による樹脂など）、テルペン系樹脂（例えば、αピネン樹脂、βピネン樹脂、テルペンフェノール共重合体、水添テルペンフェノール樹脂、芳香族変性テルペン樹脂、アビエチン酸エステル系樹脂）、ロジン系樹脂（例えば、部分水素化ガムロジン樹脂、エリトリトール変性木材ロジン樹脂、トール油ロジン樹脂、ウッドロジン樹脂）、クマロンインデン系樹脂（例えば、クロマンインデンスチレン共重合体）、スチレン系樹脂（例えば、ポリスチレン、スチレンとα−メチルスチレンの共重合体等）などの粘着付与剤が挙げられる。
粘着付与剤のなかでも、本発明の効果がより優れる点で、水添テルペンフェノール樹脂および芳香族変性テルペン樹脂が好ましい。
粘着付与剤は、１種または２種以上を組み合わせて用いることができ、２種以上を組み合わせて使用する場合には、例えば、種類の異なる樹脂を組み合わせてもよく、同種の樹脂で軟化点の異なる樹脂を組み合わせてもよい。
【００７５】
粘着シート中における疎水性添加剤の含有量は、粘着シート全質量に対して、２０〜８０質量％である。なかでも、本発明の効果がより優れる点で、４０〜６０質量％が好ましい。
含有量が２０質量％未満の場合、粘着シートの比誘電率の温度依存度を低減させにくく、その結果、タッチパネルの誤作動が発生しやすい。また、含有量が８０質量％超の場合、密着性が劣る。
【００７６】
（任意成分）
粘着シートには、上述した（メタ）アクリル系粘着剤および疎水性添加剤以外の成分が含まれていてもよい。
例えば、可塑剤などが挙げられる。可塑剤としては、リン酸エステル系可塑剤および／またはカルボン酸エステル系可塑剤が好ましい。リン酸エステル系可塑剤としては、例えば、トリフェニルホスフェート、トリクレジルホスフェート、クレジルジフェニルホスフェート、オクチルジフェニルホスフェート、ビフェニルジフェニルホスフェート、トリオクチルホスフェート、トリブチルホスフェート等が好ましい。また、カルボン酸エステル系可塑剤としては、例えば、ジメチルフタレート、ジエチルフタレート、ジブチルフタレート、ジオクチルフタレート、ジフェニルフタレート、ジエチルヘキシルフタレート、Ｏ−アセチルクエン酸トリエチル、Ｏ−アセチルクエン酸トリブチル、クエン酸アセチルトリエチル、クエン酸アセチルトリブチル、オレイン酸ブチル、リシノール酸メチルアセチル、セバシン酸ジブチル、トリアセチン、トリブチリン、ブチルフタリルブチルグリコレート、エチルフタリルエチルグリコレート、メチルフタリルエチルグリコレート、ブチルフタリルブチルグリコレート等が好ましい。
可塑剤の添加量は、粘着シートの全質量に対して、０．１〜２０質量％が好ましく、５．０〜１０．０質量％がより好ましい。
【００７７】
上述したように、組成物には、上記（メタ）アクリル系粘着剤（または、後述する架橋剤と反応する反応性基を有する（メタ）アクリル系ポリマー）および疎水性添加剤以外の他の成分が含まれていてもよい。
例えば、組成物には、必要に応じて架橋剤が含まれていてもよい。架橋剤としては、例えば、イソシアネート化合物、エポキシ化合物、メラミン系樹脂、アジリジン誘導体、および金属キレート化合物等が用いられる。中でも、主に適度な凝集力を得る観点から、イソシアネート化合物やエポキシ化合物が特に好ましく用いられる。これらの化合物は単独で使用してもよく、また２種以上を混合して使用してもよい。
架橋剤の使用量は特に制限されないが、架橋剤と反応する反応性基を有する（メタ）アクリル系ポリマー１００質量部に対して、０．０１〜１０質量部が好ましく、０．１〜１質量部がより好ましい。
【００７８】
組成物には、必要に応じて、溶媒が含まれていてもよい。使用される溶媒としては、例えば、水、有機溶媒（例えば、メタノール等のアルコール類、アセトン等のケトン類、ホルムアミド等のアミド類、ジメチルスルホキシド等のスルホキシド類、酢酸エチル等のエステル類、エーテル類等）、またはこれらの混合溶媒を挙げることができる。
【００７９】
組成物には、上記以外にも、表面潤滑剤、レベリング剤、酸化防止剤、腐食防止剤、光安定剤、紫外線吸収剤、重合禁止剤、シランカップリング剤、無機または有機の充填剤、金属粉、顔料などの粉体、粒子状、箔状物などの従来公知の各種の添加剤を使用する用途に応じて適宜添加することができる。
【００８０】
組成物から粘着シートの形成方法は特に制限されず、公知の方法を採用できる。例えば、所定の基材（例えば、剥離シート）上に組成物を塗布して、必要に応じて硬化処理を施して粘着シートを形成する方法が挙げられる。なお、粘着シートの形成後、粘着シート表面上に剥離シートを積層してもよい。
組成物を塗布する方法としては、例えば、グラビアコーター、コンマコーター、バーコーター、ナイフコーター、ダイコーター、ロールコーターなどが挙げられる。
また、硬化処理としては、熱硬化処理や光硬化処理などが挙げられる。
なお、粘着シートは、基材を有しないタイプ（基材レス粘着シート）であっても、基材の少なくとも一方の主面に粘着層が配置された基材を有するタイプ（基材付き粘着シート。例えば、基材の両面に粘着層を有する基材付き両面粘着シート、基材の片面にのみ粘着層を有する基材付き片面粘着シート）であってもよい。
【００８１】
以上のようにして製造された２枚の粘着シートを、剥離シートがある場合には、貼り付ける側の剥離シートを剥離した後に、基材１２の両主面に形成された第１および第２導電層１４ａおよび１４ｂ上にそれぞれ配置して貼り付けて密着させ、それぞれ第１および第２粘着剤層１６ａおよび１６ｂを形成することにより、本発明の導電膜積層体１０を製造することができる。
【００８２】
（タッチパネルの製造方法）
こうして得られた製造された本発明の導電膜積層体１０の第１粘着剤層１６ａ上に、保護基板２２を配置して貼り付けて密着させると共に、導電膜積層体１０の第２粘着剤層１６ｂを表示装置２４の表示画面上に配置して貼り付けて密着させることにより、本発明のタッチパネルを製造することができる。
なお、第１粘着剤層１６への保護基板２２の密着と表示装置２４の表示画面への第２粘着剤層１６ｂの密着は、いずれを先に行っても良い。
本発明に係る導電膜積層体およびタッチパネルは、基本的に以上のように構成される。
【００８３】
以上、本発明の導電膜積層体、およびタッチパネルについて詳細に説明したが、本発明は、上記実施形態に限定されるものではなく、本発明の要旨を逸脱しない範囲において、各種の改良や変更を行ってもよい。
【実施例】
【００８４】
（実施例）
以下に、本発明を実施例に基づいて具体的に説明する。
まず、以下の手順で、図１に示す本発明の導電膜積層体１０を作製し、実施例とした。
なお、以下の実施例に示される材料、使用量、割合、処理内容、処理手順等は、本発明の主旨を逸脱しない限り適宜変更することができる。すなわち、本発明の範囲は以下に示す具体例に限定的に解釈されるべきものではない。【００８５】
（ハロゲン化銀乳剤の調製）
３８℃、ｐＨ４．５に保たれた下記１液に、下記の２液および３液の各々９０％に相当する量を攪拌しながら同時に２０分間にわたって加え、０．１６μｍの核粒子を形成した。続いて下記４液および５液を８分間にわたって加え、さらに、下記の２液および３液の残りの１０％の量を２分間にわたって加え、０．２１μｍまで成長させた。さらに、ヨウ化カリウム０．１５ｇを加え、５分間熟成し粒子形成を終了した。【００８６】
１液：
水                                        ７５０ｍｌ
ゼラチン                                        ９ｇ
塩化ナトリウム                                  ３ｇ
１，３−ジメチルイミダゾリジン−２−チオン  ２０ｍｇ
ベンゼンチオスルホン酸ナトリウム            １０ｍｇ
クエン酸                                    ０．７ｇ
２液：
水                                        ３００ｍｌ
硝酸銀                                      １５０ｇ
３液：
水                                        ３００ｍｌ
塩化ナトリウム                                ３８ｇ
臭化カリウム                                  ３２ｇ
ヘキサクロロイリジウム（ＩＩＩ）酸カリウム
（０．００５％ＫＣｌ  ２０％水溶液）        ８ｍｌ
ヘキサクロロロジウム酸アンモニウム
（０．００１％ＮａＣｌ  ２０％水溶液）  １０ｍｌ
４液：
水                                        １００ｍｌ
硝酸銀                                        ５０ｇ
５液：
水                                        １００ｍｌ
塩化ナトリウム                                １３ｇ
臭化カリウム                                  １１ｇ
黄血塩                                        ５ｍｇ【００８７】
その後、常法に従い、フロキュレーション法によって水洗した。具体的には、温度を３５℃に下げ、硫酸を用いてハロゲン化銀が沈降するまでｐＨを下げた（ｐＨ３．６±０．２の範囲であった）。次に、上澄み液を約３リットル除去した（第一水洗）。さらに３リットルの蒸留水を加えてから、ハロゲン化銀が沈降するまで硫酸を加えた。再度、上澄み液を３リットル除去した（第二水洗）。第二水洗と同じ操作をさらに１回繰り返して（第三水洗）、水洗・脱塩工程を終了した。水洗・脱塩後の乳剤をｐＨ６．４、ｐＡｇ７．５に調整し、ゼラチン３．９g、ベンゼンチオスルホン酸ナトリウム１０ｍｇ、ベンゼンチ
オスルフィン酸ナトリウム３ｍｇ、チオ硫酸ナトリウム１５ｍｇと塩化金酸１０ｍｇを加えて５５℃にて最適感度を得るように化学増感を施し、安定剤として１，３，３ａ，７−テトラアザインデン１００ｍｇ、防腐剤としてプロキセル（商品名、ＩＣＩ  Ｃｏ．，Ｌｔｄ．製）１００ｍｇを加えた。最終的に得られた乳剤は、沃化銀を０．０８モル％含み、塩臭化銀の比率を塩化銀７０モル％、臭化銀３０モル％とする、平均粒子径０．２２μｍ、変動係数９％のヨウ塩臭化銀立方体粒子乳剤であった。【００８８】
（感光性層形成用組成物の調製）
上記乳剤に１，３，３ａ，７−テトラアザインデン１．２×１０-4モル／モルＡｇ、ハイドロキノン１．２×１０-2モル／モルＡｇ、クエン酸３．０×１０-4モル／モルＡｇ、２，４−ジクロロ−６−ヒドロキシ−１，３，５−トリアジンナトリウム塩０．９０ｇ／モルＡｇを添加し、クエン酸を用いて塗布液ｐＨを５．６に調整して、感光性層形成用組成物を得た。【００８９】
（感光性層形成工程）
図１に示す導電膜積層体１０の基材１２となる、幅３０ｃｍ、厚み４０μｍのシクロオレフィンポリマ（COP）樹脂シート（ZEONOR（ゼオノア：登録商標）日本ゼオン社製）の両面に、下塗層として厚み０．１μｍのゼラチン層、さらに下塗層上に光学濃度が約１．０で現像液のアルカリにより脱色する染料を含むアンチハレーション層を設けた。
上記アンチハレーション層の上に、２５ｃｍの幅で２０ｃｍ分、上記感光性層形成用組成物を塗布し、さらに厚み０．１５μｍのゼラチン層を設け、塗布の中央部２４ｃｍを残すように両端を３ｃｍずつ落として、両面に感光性層が形成されたＰＥＴシートを得た。この感光性層付きＣＯＰシートに形成された感光性層は、銀量４．８ｇ／ｍ2、ゼラチン
量１．０ｇ／ｍ2であった。【００９０】
（露光現像工程）
第１検出電極２６のおよび第２検出電極３０の電極パターンのフォトマスクを作製し、感光性層付きＣＯＰシートに対してこれらのフォトマスクを介し、高圧水銀ランプを光源とした平行光を用いて露光を行った。露光後、下記の現像液で現像し、さらに定着液（商品名：ＣＮ１６Ｘ用Ｎ３Ｘ−Ｒ、富士フイルム社製）を用いて現像処理を行った。さらに、純水でリンスし、乾燥することで、基材１２の両面にＡｇ細線からなる第１検出電極２６を含む第１導電層１４ａおよび第２検出電極３０を含む第２導電層１４ｂを備えるタッチパネルセンサ１８を得た。【００９１】
（電極パターン）
なお、第１検出電極２６および第２検出電極３０の電極パターンは、各格子３８の一辺の長さが１７５μｍ、メッシュを構成するＡｇ細線の交差角度が９０°、Ａｇ細線の線幅が４．５μｍである正方形である。【００９２】
また、得られたタッチパネルセンサ１８は、第１検出電極２６および第２検出電極３０がメッシュ状に交差するＡｇ細線で構成されている。また、上述したように、第１検出電極２６はｘ方向に延びる電極で、第２検出電極３０はｙ方向に延びる電極であり、それぞれ３５０μｍピッチで基材（ＣＯＰシート）１２上に配置されている。【００９３】
次に、導電膜積層体１０を作製した。
得られたタッチパネルセンサ１８を用いて、タッチパネルセンサ１８の外側（図中上下）両面（第１導電層１４ａおよび第２導電層１４ｂの外側表面）に、厚さ１００μｍの透明粘着シート（アクリルゲルシート：メークリンゲル（登録商標）ＭＧＳＦＸ（共同技研化学社製））を配置し、これを両面から厚さ５ｍｍのガラス基板で挟んで、２ｋｇ重ローラーを使用し貼合して、第１粘着剤層１６ａおよび第２粘着剤層１６ｂを形成した。その後、得られた導電膜積層体１０を、高圧恒温槽にて、４０℃、５気圧、２０分の環境にさらし、脱泡処理した。
こうして、図１に示すように、観察側（図中上）からその反対側（図中下）に向かって順に、第１粘着剤層１６ａ、第１導電層１４ａ（第１検出電極２６）、基材１２、第２導電層１４ｂ（第２検出電極３０）、第２粘着層１６ｂが積層された導電膜積層体１０を得た。
こうして得られた導電膜積層体１０を４ｃｍ×５ｃｍの矩形に切り取って実施例１とした。【００９４】
また、基材１２の種類および厚さと第１および第２粘着剤層１６ａおよび１６ｂとなる粘着シートの種類および厚さとをそれぞれ変えた導電膜積層体を作製し、所定の矩形に切断して、実施例２〜３および比較例１〜３とした。
実施例１〜３および比較例１〜３のそれぞれの基材１２の種類、厚さおよび含水量と、第１および第２粘着剤層１６ａおよび１６ｂとなる粘着シートの種類、厚さおよび含水量と、基材１２、第１および第２粘着剤層１６ａおよび１６ｂの３層分の合計含水量である全含水量とを表１に示す。
ここで、基材１２として、耐熱透明樹脂フィルム（ARTON(アートン：登録商標）ＪＳＲ社製）、およびポリエチレンテレフタレート（ＰＥＴ）シート（東洋紡社製）を用いた。
また、透明粘着シート（ＯＣＡ）として、高透明性接着剤転写テープ（ＯＣＡテープ８１６４（住友スリーエム社製）、および試作：ＯＳ１３０２９７（富士フイルム製）を用いた。
ＯＳ１３０２９７の作製方法は、ポリイソプレン重合物の無水マレイン酸付加物と２−ヒドロキシエチルメタクリレートとのエステル化物（商品名 ＵＣ２０３、（株）クラレ製、分子量３６０００）２１．８質量部、ポリブタジエン（商品名Ｐｏｌｙｖｅｓｔ１１０、エボニックデグサ社製）１１．４質量部、ジシクロペンテニルオキシエチルメタクリレート（商品名 ＦＡ５１２Ｍ、日立化成工業（株）製）５質量部、２−エチルヘキシメタクリレート（和光純薬社製）２０質量部、テルペン系水素添加樹脂（商品名 クリアロンＰ−１３５、ヤスハラケミカル（株）製）３８．８質量部を１３０℃の恒温槽中で混練機にて混練し、続いて、恒温槽の温度を８０℃に調整し、光重合開始剤（商品名 Ｌｕｃｉｒｉｎ  ＴＰＯ、ＢＡＳＦ社製）０．６質量部、および、光重合開始剤（商品名 ＩＲＧＡＣＵＲＥ１８４、ＢＡＳＦ社製）２．４質量部を投入し、混練機にて混練し、ＯＳ１３０２９７を調製した。
得られたＯＳ１３０２９７を、所定の７５μｍ厚剥離フィルム（重剥離フィルム）の表面処理面上に、形成される粘着層の厚みが５０μｍ厚となるよう塗布し、得られた塗膜上に、所定の５０μｍ厚剥離フィルム（軽剥離フィルム）の表面処理面を貼り合せた。平行露光機（オーク製作所社製、型番：EXM-1172B-00）を用いて、剥離フィルムで挟まれた塗膜に照射エネルギーが３Ｊ／ｃｍ2になるようにＵＶ光を照射し、両面粘着シートを得た。【００９５】
ここで、含水量の測定は、所定の矩形形状に切り取られた所定面積およびそれぞれの厚さを持つ基材、粘着シートおよび導電膜積層体を、温度２５℃、湿度９０％の高温高湿環境下に１時間置いて、カールフィッシャー水分計(京都電子工業社製：ＭＫＣ６１０)で含水率(質量％)を測定した。厚みを用いて換算して、含水量、および全含水量を求めた。
その結果を表１に示す。【００９６】
【表１】
2015146347.tif 000003
【００９７】
また、実施例１〜３および比較例１〜３について、所定の矩形形状に切り取られた導電膜積層体の静電容量値（Ｃｍ値）を予め測定し、初期値として求めた。その結果を表２の０日経過後の欄に示す。
予め静電容量値が測定された導電膜積層体を温度８５℃、湿度８５％の高温高湿環境下に置き、３日経過後、７日経過後、および１４日経過後に、再びそれぞれ導電膜積層体の静電容量値（Ｃｍ値）を測定した。その結果を表２に示す。
また、３日経過後、７日経過後、および１４日経過後の導電膜積層体の静電容量値と、その初期値との差を求め、その差を初期値に対する割合（百分率）を導電膜積層体の静電容量値の変化率として求めた。その結果を表２に示す。
なお、静電容量値は、導電膜積層体の第１検出電極１４ａと第１検出電極１４ｂとの間をＬＣＲメータ(４２８４Ａ：村田製作所製)で測定した。【００９８】
【表２】
2015146347.tif 000004
【００９９】
また、実施例１〜３および比較例１〜３について、表２に示す導電膜積層体の静電容量値およびその変化率と経時日数との関係示すグラフをそれぞれ図５および図６に示す。
また、実施例１〜３および比較例１〜３の導電膜積層体について、表２に示す７日経過後の静電容量値の変化率と、表１に示す全含水量との関係示すグラフを図７に示す。
また、実施例１〜３および比較例１、３の５例の導電膜積層体について、粘着剤層（粘着シート）の含水量に対する導電膜積層体の静電容量値の変化率を図８に示すｘｙ座標上にプロットし、さらに、図８に５例の導電膜積層体おいて用いた２種の基材について、含水量と静電容量値の変化率との線形性を表す回帰式を示すグラフを示す。
また、実施例１、３および比較例１〜３を含む１１例の導電膜積層体について、基材の含水量に対する導電膜積層体の静電容量値の変化率を図９に示すｘｙ座標上にプロットし、図９に１１例の導電膜積層体において用いた２種の基材について、含水量と静電容量値の変化率との線形性を表す回帰式を示すグラフを示す。【０１００】
表１、表２および図５に示すように、全含水量が１ｇ／ｍ２以下である実施例１〜３は、７日経過後の静電容量値の変化率が６．７９％以下であり、静電容量値の変化が小さく、タッチパネルとしての誤動作を招く恐れが低いのに対して、全含水量が１ｇ／ｍ２超である比較例１〜３は、７日経過後の静電容量値の変化率が７．６７％以上であり、静電容量値の変化率が大きく、誤動作を招く恐れが高いことが分かる。なお、これらは、３日、および１４日経過後の静電容量値の変化率においても同様である。【０１０１】
また、表１、表２、図８および図９から明らかなように、粘着剤層（粘着シート）および基材の水分量に対する導電膜積層体の静電容量値の変化率を、同じ含水量で比較すると、粘着剤層（粘着シート）よりも、基材の水分量に対する導電膜積層体の静電容量値の変化率の方が大きいことが分かる。さらに、図８に示す粘着剤層（粘着シート）の水分量に対する導電膜積層体の静電容量値の変化率の２種の基材に関する２つの回帰式の傾きは、２．８９および４．７６であるのに対し、図９に示す基材の水分量に対する導電膜積層体の静電容量値の変化率の２種の粘着剤層に関する２つの回帰式の傾きは、８，４３および２２．５であるので、基材の水分量の方が、粘着剤層（粘着シート）の水分量よりも、静電容量変化に大きな影響を及ぼしていることが分かる。
このため、本発明においては、粘着剤層（粘着シート）の水分量よりも、両側を第１および第２導電層（検出電極）に挟まれた基材の水分量を低くすることが好ましいことが分かる。【０１０２】
なお、表１、表２および図９から明らかなように、基材の含水量が、０．０６ｇ／ｍ２以下であれば、どのような粘着剤を用いても、静電容量値の変化率が７％以下となることが分かる。
また、表１、表２および図８から明らかなように、粘着剤層（粘着シート）の水分量が、０．５３ｇ／ｍ２以下であれば、どのような基材を用いても、静電容量値の変化率が７％以下となることが分かる。
以上から、本発明の効果は明らかである。
【符号の説明】
【０１０３】
１０  導電膜積層体
１２  基材
１４ａ，１４ｂ  導電層
１６ａ，１６ｂ  粘着剤層（粘着シート）
１８  静電容量式タッチパネルセンサ
２２  保護基板
２４  表示装置
２６、３０  検出電極
２８、３２  引き出し配線
３４  フレキシブルプリント配線板
３６  導電性細線
３８  格子
Ｅ０  外側領域
Ｅ１  検出領域
Ｐ  ピッチ
【図１】
2015146347.tif 000005
【図２】
2015146347.tif 000006
【図３】
2015146347.tif 000007
【図４】
2015146347.tif 000008
【図５】
2015146347.tif 000009
【図６】
2015146347.tif 000010
【図７】
2015146347.tif 000011
【図８】
2015146347.tif 000012
【図９】
2015146347.tif 000013
【国際調査報告】
2015146347.tif 000014
2015146347.tif 000015